【誤訳訂正書】
【提出日】平成24年12月19日(2012.12.19)
【誤訳訂正１】
【訂正対象書類名】特許請求の範囲
【訂正対象項目名】全文
【訂正方法】変更
【訂正の内容】
【特許請求の範囲】
【請求項１】
以下の１から４までの式によって表されるモノマーを含むバインダ樹脂と、
分散剤と、
顔料と、
を含む色分散であって、
【化１】
2010528322.tif 000001
【化２】
2010528322.tif 000002
【化３】
2010528322.tif 000003
【化４】
2010528322.tif 000004
ここでは、Ｒ１は、水素、または、Ｒｘと共にイミド構造または５員環カルボン酸無水物を形成するラジカルを表し、Ｒ２およびＲ３は、水素、メチル、および、ヒドロキシルメチルからなるグループから選択され、Ｒ４は、水素またはメチル基を表し、Ｒｘは、Ｃ１からＣ１２のアルキルエステル、１または２のヒドロキシ基と置換されるＣ２からＣ６のアルキルエステル、Ｃ１からＣ３のアルコキシ基と置換されるＣ２からＣ６のアルキルエステル、ハロゲン基と置換されるＣ１からＣ６のアルキルエステル、Ｃ２からＣ３のグリコールエステル、フェニール基と置換されるＣ１からＣ６のアルキルエステル、Ｃ１からＣ６のアルキル基と置換されるフェニール、Ｃ１からＣ６のアルコキシ基と置換されるフェニール、ハロゲン基と置換されるフェニール、Ｃ１からＣ６のアルコキシメチル基、グリシドキシメチル基、Ｃ５からＣ１５の環状アルキルエステル、Ｃ６からＣ１２の芳香族基、および、Ｒ１と共にイミド構造または５員環カルボン酸無水物を形成するラジカルからなるグループから選択され、Ｒｙは、Ｃ１からＣ１２のアルキレン、ハロゲン基と置換されるＣ１からＣ６のアルキレン基、および、Ｃ２からＣ１２のアルコキシポリアルキレン基からなるグループから選択され、Ｒｚは、Ｒｙ−ＯＨのうち該ＯＨ基とカルボン酸無水物に含まれる縮合したカルボキシル基との反応から導かれる基から（ＣＯＯＨ）ｘを除いた基を表し、ｘは、１から４までを表し、ａは、１０から５０までを表し、ｂは、１から６０までを表し、ｃは、５から６０までを表し、ｄは、１から７０までを表す、
色分散。
【請求項２】
式１の構造を有するモノマーは、式１の構造を有する、不飽和カルボン酸エステル、芳香族ビニル化合物、不飽和エーテル、不飽和イミド、及び無水マレイン酸からなるグループから選択される１つ以上のモノマーである、
請求項１に記載の色分散。
【請求項３】
前記不飽和カルボン酸エステルは、ベンジル（メタ）アクリレート、メチル（メタ）アクリレート、エチル（メタ）アクリレート、ブチル（メタ）アクリレート、ジメチルアミノエチル（メタ）アクリレート、イソブチル（メタ）アクリレート、ｔ−ブチル（メタ）アクリレート、シクロヘキシル（メタ）アクリレート、イソボニル（メタ）アクリレート、エチルヘキシル（メタ）アクリレート、２−メトキシエチル（メタ）アクリレート、３−メトキシブチル（メタ）アクリレート、エトキシジエチレングリコール（メタ）アクリレート、テトラフルオロプロピル（メタ）アクリレート、１，１，１，３，３，３−ヘキサフルオロイソプロピル（メタ）アクリレート、オクタフルオロペンチル（メタ）アクリレート、ジシクロペンテニルメタクリレート、ジシクロペンテニルオキシエチルアクリレート、イソボニルメタクリレート、アダマンチルメタクリレート、メチルα−ヒドロキシメチルアクリレート、エチルα−ヒドロキシメチルアクリレート、プロピルα−ヒドロキシメチルアクリレート、及びブチルα−ヒドロキシメチルアクリレートからなるグループから選択され、
前記芳香族ビニル化合物は、スチレン、α−メチルスチレン、（ｏ，ｍ，ｐ）−ビニルトルエン、（ｏ，ｍ，ｐ）−メトキシスチレン、及び（ｏ，ｍ，ｐ）−クロロスチレンからなるグループから選択され、
前記不飽和エーテルは、アリルグリシジルエーテルからなるグループから選択され、
前記不飽和イミドは、Ｎ−フェニルマレイミド、Ｎ−（４−クロロフェニル）マレイミド、Ｎ−（４−ヒドロキシフェニル）マレイミド、及びＮ−シクロヘキシルマレイミドからなるグループから選択され、
前記無水マレイン酸は、メチル無水マレイン酸である、
請求項２に記載の色分散。
【請求項４】
ベンジル（メタ）アクリレート、メチル（メタ）アクリレート、エチル（メタ）アクリレート、ブチル（メタ）アクリレート、ジメチルアミノエチル（メタ）アクリレート、イソブチル（メタ）アクリレート、ｔ−ブチル（メタ）アクリレート、シクロヘキシル（メタ）アクリレート、イソボニル（メタ）アクリレート、エチルヘキシル（メタ）アクリレート、２−フェノキシエチル（メタ）アクリレート、テトラヒドロフルフリル（メタ）アクリレート、２−メトキシエチル（メタ）アクリレート、３−メトキシブチル（メタ）アクリレート、エトキシジエチレングリコール（メタ）アクリレート、メトキシトリエチレングリコール（メタ）アクリレート、メトキシトリプロピレングリコール（メタ）アクリレート、ポリ（エチレングリコール）メチルエーテル（メタ）アクリレート、フェノキシジエチレングリコール（メタ）アクリレート、ｐ−ノニルフェノキシポリエチレングリコール（メタ）アクリレート、ｐ−ノニルフェノキシポリプロピレングリコール（メタ）アクリレート、グリシジル（メタ）アクリレート、テトラフルオロプロピル（メタ）アクリレート、１，１，１，３，３，３−ヘキサフルオロイソプロピル（メタ）アクリレート、オクタフルオロペンチル（メタ）アクリレート、ヘプタデカフルオロデシル（メタ）アクリレート、トリブロモフェニル（メタ）アクリレート、ジシクロペンタニルメタクリレート、ジシクロペンテニルメタクリレート、ジシクロペンテニルオキシエチルアクリレート、イソボニルメタクリレート、アダマンチルメタクリレート、メチルα−ヒドロキシメチルアクリレート、エチルα−ヒドロキシメチルアクリレート、プロピルα−ヒドロキシメチルアクリレート、ブチルα−ヒドロキシメチルアクリレート、スチレン、α−メチルスチレン、（ｏ，ｍ，ｐ）−ビニルトルエン、（ｏ，ｍ，ｐ）−メトキシスチレン、（ｏ，ｍ，ｐ）−クロロスチレン、ビニルメチルエーテル、ビニルエチルエーテル、アリルグリシジルエーテル、Ｎ−フェニルマレイミド、Ｎ−（４−クロロフェニル）マレイミド、Ｎ−（４−ヒドロキシフェニル）マレイミド、Ｎ−シクロヘキシルマレイミド、及びメチル無水マレイン酸からなるグループから選択される１つ以上の第１のモノマー、並びに、
以下の２から４までの式によって表されるモノマーを含むバインダ樹脂と、
分散剤と、
顔料と、
を含む色分散であって、
【化５】
2010528322.tif 000005
【化６】
2010528322.tif 000006
【化７】
2010528322.tif 000007
ここでは、Ｒ２は、水素、メチル、および、ヒドロキシルメチルからなるグループから選択され、Ｒ４は、水素またはメチル基を表し、Ｒｙは、Ｃ１からＣ１２のアルキレン、ハロゲン基と置換されるＣ１からＣ６のアルキレン基、および、Ｃ２からＣ１２のアルコキシポリアルキレン基からなるグループから選択され、Ｒｚは、Ｒｙ−ＯＨのうち該ＯＨ基とカルボン酸無水物に含まれる縮合したカルボキシル基との反応から導かれる基から（ＣＯＯＨ）ｘを除いた基を表し、Ｘは、１から４までを表し、ｂは、１から６０までを表し、ｃは、５から６０までを表し、ｄは、１から７０までを表す、
色分散。
【請求項５】
前記Ｒｚ−（ＣＯＯＨ）ｘは、無水コハク酸、メチル無水コハク酸、２，２−ジメチル無水コハク酸、イソブテニル無水コハク酸、１，２−シクロヘキサンジカルボン酸無水物、ヘキサヒドロ−４−メチル無水フタル酸、イタコン酸無水物、テトラヒドロ無水フタル酸、５−ノルボルネン−２，３−ジカルボン酸無水物、メチル−５−ノルボルネン−２，３−ジカルボン酸無水物、１，２，３，４−シクロブタンテトラカルボン二無水物、無水マレイン酸、シトラコン酸無水物、２，３−ジメチルマレイン酸無水物、１−シクロペンテン−１，２−ジカルボン酸二無水物、３，４，５，６−テトラヒドロフタル酸無水物、無水フタル酸、４−メチルフタル酸無水物、３，６−ジクロロフタル酸無水物、３−ヒドロフタル酸無水物、１，２，４−ベンゼントリカルボン酸無水物、及び４−ニトロフタル酸無水物からなるグループから選択される１つ以上のカルボン酸無水物に含まれる縮合したカルボキシル基と、前記Ｒｙ−ＯＨのうち該ＯＨ基と、の反応から導かれる基である、請求項１〜４の何れか一項に記載の色分散。
【請求項６】
前記バインダ樹脂は、５０００から１０００００の範囲の分子量、および、１０から３００の範囲の酸価を有する、請求項１〜５の何れか一項に記載の色分散。
【請求項７】
前記色分散全体は、前記バインダ樹脂を０．２から９重量％、前記分散剤を０．２から９重量％、前記顔料を１０から３０重量％含み、さらに、残りを溶媒として含む、請求項１〜６の何れか一項に記載の色分散。
【請求項８】
前記顔料は、ブラックカーボンと、フタロシアニングリーン、フタロシアニンブルー、ペリレンブラック、シアニンブラック、リノールイエロー、ベンジジンイエロー、ビクトリアピュアブルー、白色顔料、および、蛍光顔料から選ばれた１つ以上の着色顔料とを混合させることによって調製される、請求項１〜７の何れか一項に記載の色分散。
【請求項９】
式２の構造を有する少なくとも１つの第２のモノマーは、ヒドロキシエチル（メタ）アクリレート、２−ヒドロキシプロピル（メタ）アクリレート、２−ヒドロキシ−３−クロロプロピル（メタ）アクリレート、及び４−ヒドロキシブチル（メタ）アクリレートからなるグループから選ばれる、請求項１〜８のいずれか１項に記載の色分散。
【請求項１０】
請求項１〜９のいずれか１項に記載の色分散と、アルカリ溶解性樹脂バインダと、エチレン性不飽和二重結合を有する多官能性モノマーと、光重合開始剤と、溶媒と、を含むフォトレジスト組成物。
【請求項１１】
前記フォトレジスト組成物全体では、前記色分散を２０から６０重量％、前記アルカリ溶解性樹脂バインダを１から２０重量％、前記多官能性モノマーを１から２０重量％、前記光重合開始剤を０．１から２０重量％、および、前記溶媒を３０から７７．９重量％含む、請求項１０に記載のフォトレジスト組成物。
【請求項１２】
少なくとも１つの前記アルカリ溶解性樹脂バインダは、ベンジル（メタ）アクリレート、メチル（メタ）アクリレート、エチル（メタ）アクリレート、ブチル（メタ）アクリレート、ジメチルアミノエチル（メタ）アクリレート、イソブチル（メタ）アクリレート、ｔ−ブチル（メタ）アクリレート、シクロヘキシル（メタ）アクリレート、イソボニル（メタ）アクリレート、エチルヘキシル（メタ）アクリレート、２−フェノキシエチル（メタ）アクリレート、テトラヒドロフルフリル（メタ）アクリレート、ヒドロキシエチル（メタ）アクリレート、２−ヒドロキシプロピル（メタ）アクリレート、２−ヒドロキシ−３−クロロプロピル（メタ）アクリレート、４−ヒドロキシブチル（メタ）アクリレート、アシルオクチルオキシ−２−ヒドロキシプロピル（メタ）アクリレート、グリセロール（メタ）アクリレート、２−メトキシエチル（メタ）アクリレート、３−メトキシブチル(メタ）アクリレート、エトキシジエチレングリコール（メタ）アクリレート、メトキシトリエチレングリコール（メタ）アクリレート、メトキシトリプロピレングリコール（メタ）アクリレート、ポリ（エチレングリコール）メチルエーテル（メタ）アクリレート、フェノキシジエチレングリコール（メタ）アクリレート、ｐ−ノニルフェノキシポリエチレングリコール（メタ）アクリレート、ｐ−ノニルフェノキシポリプロピレングリコール（メタ）アクリレート、グリシジル（メタ）アクリレート、テトラフルオロプロピル（メタ）アクリレート、１，１，１，３，３，３−ヘキサフルオロイソプロピル（メタ）アクリレート、オクタフルオロペンチル（メタ）アクリレート、ヘプタデカフルオロデシル（メタ）アクリレート、トリブロモフェニル（メタ）アクリレート、ジシクロペンタニルメタクリレート、ジシクロペンテニルメタクリレート、ジシクロペンテニルオキシエチルアクリレート、イソボニルメタクリレート、アダマンチルメタクリレート、メチルα−ヒドロキシメチルアクリレート、エチルα−ヒドロキシメチルアクリレート、プロピルα−ヒドロキシメチルアクリレート、ブチルα−ヒドロキシメチルアクリレートの不飽和カルボン酸エステル；
スチレン、α−メチルスチレン、（ｏ，ｍ，ｐ）−ビニルトルエン、（ｏ，ｍ，ｐ）−メトキシスチレン、（ｏ，ｍ，ｐ）−クロロスチレン、の芳香族ビニル化合物；
ビニルメチルエーテル、ビニルエチルエーテル、アリルグリシジルエーテルの不飽和エーテル；
Ｎ−フェニルマレイミド、Ｎ−（４−クロロフェニル）マレイミド、Ｎ−（４−ヒドロキシフェニル）マレイミド、Ｎ−シクロヘキシルマレイミドの不飽和イミド；及び、
メチル無水マレイン酸の無水マレイン酸からなるグループから選ばれる一種以上の技術的強度を提供するモノマーと、
（メタ）アクリル酸、クロトン酸、イタコン酸、マレイン酸、フマル酸、モノメチルマレイン酸、５−ノルボルネン−２−カルボキシル酸、モノ−２−（（メタ）アクリロイルオキシ）エチルフタル酸、モノ−２−（メタ）アクリロイルオキシ）エチルコハク酸、および、ω−カルボキシポリカプロラクトンモノ（メタ）アクリレートからなるグループから選ばれる一種以上のアルカリ溶解性を提供するモノマーと、
からなる、一種以上のバインダである、
請求項１０又は１１に記載のフォトレジスト組成物。
【請求項１３】
少なくとも１つの前記多官能性モノマーは、さらに重合することが可能な少なくとも１つの不飽和ラジカルを有する沸点が１００℃以上の化合物と、カプロラクトンが導入された官能性モノマーと、ビスフェノールＡ誘導体のエポキシアクリレートと、ノボラック−エポキシアクリレートと、ウレタン系多官能性アクリレートと、から選ばれる、
請求項１０〜１２のいずれか１項に記載のフォトレジスト組成物。
【請求項１４】
前記光重合開始剤は、アセトフェノン化合物、ビイミダゾール化合物、トリアジン化合物、および、オキシム化合物からなるグループから選ばれる１つ以上の化合物である、請求項１０〜１３のいずれか１項に記載のフォトレジスト組成物。
【請求項１５】
前記光重合開始剤は、光架橋促進剤および硬化剤から選ばれる少なくともいずれかをさらに含む、請求項１０〜１４のいずれか１項に記載のフォトレジスト組成物。
【請求項１６】
分散剤、付着促進剤、抗酸化剤、紫外線吸収剤、熱重合防止剤、均染剤からなるグループから選ばれる少なくとも１つの添加剤をさらに含む、請求項１５に記載のフォトレジスト組成物。
【請求項１７】
請求項１０〜１６のいずれか１つに記載の前記フォトレジスト組成物によって調製されるブラックマトリックス。
【誤訳訂正２】
【訂正対象書類名】明細書
【訂正対象項目名】０００８
【訂正方法】変更
【訂正の内容】
【０００８】
本発明の第一の側面によれば、色分散が提供される。色分散は、以下の式１から４により表されるモノマーを含むバインダ樹脂と、分散剤と、顔料とを含む。
【化１】
2010528322.tif 000008
【化２】
2010528322.tif 000009
【化３】
2010528322.tif 000010
【化４】
2010528322.tif 000011
ここでは、Ｒ１は、水素、または、Ｒｘと共にイミド構造または５員環カルボン酸無水物を形成するラジカルを表し、Ｒ２およびＲ３は、水素、メチル、および、ヒドロキシルメチルからなるグループから選択され、Ｒ４は、水素またはメチル基を表し、Ｒｘは、Ｃ１からＣ１２のアルキルエステル、１または２のヒドロキシ基と置換されるＣ２からＣ６のアルキルエステル、Ｃ１からＣ３のアルコキシ基と置換されるＣ２からＣ６のアルキルエステル、ハロゲン基と置換されるＣ１からＣ６のアルキルエステル、Ｃ２からＣ３のグリコールエステル、フェニール基と置換されるＣ１からＣ６のアルキルエステル、Ｃ１からＣ６のアルキル基と置換されるフェニール、Ｃ１からＣ６のアルコキシ基と置換されるフェニール、ハロゲン基と置換されるフェニール、Ｃ１からＣ６のアルコキシメチル基、グリシドキシメチル基、Ｃ５からＣ１５の環状アルキルエステル、Ｃ６からＣ１２の芳香族基、および、Ｒ１と共にイミド構造または５員環カルボン酸無水物を形成するラジカルからなるグループから選択され、Ｒｙは、Ｃ１からＣ１２のアルキレン、ハロゲン基と置換されるＣ１からＣ６のアルキレン基、および、Ｃ２からＣ１２のアルコキシポリアルキレン基からなるグループから選択され、Ｒｚは、Ｒｙ−ＯＨのうち該ＯＨ基とカルボン酸無水物に含まれる縮合したカルボキシル基との反応から導かれる基から（ＣＯＯＨ）ｘを除いた基を表し、ｘは、１から４までを表し、ａは、１０から５０までを表し、ｂは、１から６０までを表し、ｃは、５から６０までを表し、ｄは、１から７０までを表す。
また、本発明の第二の側面によれば、色分散が提供される。色分散は、ベンジル（メタ）アクリレート、メチル（メタ）アクリレート、エチル（メタ）アクリレート、ブチル（メタ）アクリレート、ジメチルアミノエチル（メタ）アクリレート、イソブチル（メタ）アクリレート、ｔ−ブチル（メタ）アクリレート、シクロヘキシル（メタ）アクリレート、イソボニル（メタ）アクリレート、エチルヘキシル（メタ）アクリレート、２−フェノキシエチル（メタ）アクリレート、テトラヒドロフルフリル（メタ）アクリレート、２−メトキシエチル（メタ）アクリレート、３−メトキシブチル（メタ）アクリレート、エトキシジエチレングリコール（メタ）アクリレート、メトキシトリエチレングリコール（メタ）アクリレート、メトキシトリプロピレングリコール（メタ）アクリレート、ポリ（エチレングリコール）メチルエーテル（メタ）アクリレート、フェノキシジエチレングリコール（メタ）アクリレート、ｐ−ノニルフェノキシポリエチレングリコール（メタ）アクリレート、ｐ−ノニルフェノキシポリプロピレングリコール（メタ）アクリレート、グリシジル（メタ）アクリレート、テトラフルオロプロピル（メタ）アクリレート、１，１，１，３，３，３−ヘキサフルオロイソプロピル（メタ）アクリレート、オクタフルオロペンチル（メタ）アクリレート、ヘプタデカフルオロデシル（メタ）アクリレート、トリブロモフェニル（メタ）アクリレート、ジシクロペンタニルメタクリレート、ジシクロペンテニルメタクリレート、ジシクロペンテニルオキシエチルアクリレート、イソボニルメタクリレート、アダマンチルメタクリレート、メチルα−ヒドロキシメチルアクリレート、エチルα−ヒドロキシメチルアクリレート、プロピルα−ヒドロキシメチルアクリレート、ブチルα−ヒドロキシメチルアクリレート、スチレン、α−メチルスチレン、（ｏ，ｍ，ｐ）−ビニルトルエン、（ｏ，ｍ，ｐ）−メトキシスチレン、（ｏ，ｍ，ｐ）−クロロスチレン、ビニルメチルエーテル、ビニルエチルエーテル、アリルグリシジルエーテル、Ｎ−フェニルマレイミド、Ｎ−（４−クロロフェニル）マレイミド、Ｎ−（４−ヒドロキシフェニル）マレイミド、Ｎ−シクロヘキシルマレイミド、及びメチル無水マレイン酸からなるグループから選択される１つ以上の第１のモノマー、並びに、以下の２から４までの式によって表されるモノマーを含むバインダ樹脂と、分散剤と、顔料と、を含む。
【化５】
2010528322.tif 000012
【化６】
2010528322.tif 000013
【化７】
2010528322.tif 000014
ここでは、Ｒ２は、水素、メチル、および、ヒドロキシルメチルからなるグループから選択され、Ｒ４は、水素またはメチル基を表し、Ｒｙは、Ｃ１からＣ１２のアルキレン、ハロゲン基と置換されるＣ１からＣ６のアルキレン基、および、Ｃ２からＣ１２のアルコキシポリアルキレン基からなるグループから選択され、Ｒｚは、Ｒｙ−ＯＨのうち該ＯＨ基とカルボン酸無水物に含まれる縮合したカルボキシル基との反応から導かれる基から（ＣＯＯＨ）ｘを除いた基を表し、Ｘは、１から４までを表し、ｂは、１から６０までを表し、ｃは、５から６０までを表し、ｄは、１から７０までを表す。
【誤訳訂正３】
【訂正対象書類名】明細書
【訂正対象項目名】０００９
【訂正方法】変更
【訂正の内容】
【０００９】
好適な実施形態では、Ｒｚ−（ＣＯＯＨ）ｘは、無水コハク酸、メチル無水コハク酸、２，２−ジメチル無水コハク酸、イソブテニル無水コハク酸、１，２−シクロヘキサンジカルボン酸無水物、ヘキサヒドロ−４−メチル無水フタル酸、イタコン酸無水物、テトラヒドロ無水フタル酸、５−ノルボルネン−２，３−ジカルボン酸無水物、メチル−５−ノルボルネン−２，３−ジカルボン酸無水物、１，２，３，４−シクロブタンテトラカルボン二無水物、無水マレイン酸、シトラコン酸無水物、２，３−ジメチルマレイン酸無水物、１−シクロペンテン−１，２−ジカルボン酸二無水物、３，４，５，６−テトラヒドロフタル酸無水物、無水フタル酸、４−メチルフタル酸無水物、３，６−ジクロロフタル酸無水物、３−ヒドロフタル酸無水物、１，２，４−ベンゼントリカルボン酸無水物、及び４−ニトロフタル酸無水物からなるグループから選択される１つ以上のカルボン酸無水物に含まれる縮合したカルボキシル基と、前記Ｒｙ−ＯＨのうち該ＯＨ基と、の反応から導かれる基である。
【誤訳訂正４】
【訂正対象書類名】明細書
【訂正対象項目名】００１３
【訂正方法】変更
【訂正の内容】
【００１３】
好適な実施形態では、式１の構造を有するモノマーは、式１の構造を有する、不飽和カルボン酸エステル、芳香族ビニル化合物、不飽和エーテル、不飽和イミド、及び無水マレイン酸からなるグループから選択される１つ以上のモノマーである。さらに好適な実施形態では、不飽和カルボン酸エステルは、１）ベンジル（メタ）アクリレート、メチル（メタ）アクリレート、エチル（メタ）アクリレート、ブチル（メタ）アクリレート、ジメチルアミノエチル（メタ）アクリレート、イソブチル（メタ）アクリレート、ｔ−ブチル（メタ）アクリレート、シクロヘキシル（メタ）アクリレート、イソボニル（メタ）アクリレート、エチルヘキシル（メタ）アクリレート、２−メトキシエチル（メタ）アクリレート、３−メトキシブチル（メタ）アクリレート、エトキシジエチレングリコール（メタ）アクリレート、テトラフルオロプロピル（メタ）アクリレート、１，１，１，３，３，３−ヘキサフルオロイソプロピル（メタ）アクリレート、オクタフルオロペンチル（メタ）アクリレート、ジシクロペンテニルメタクリレート、ジシクロペンテニルオキシエチルアクリレート、イソボニルメタクリレート、アダマンチルメタクリレート、メチルα−ヒドロキシメチルアクリレート、エチルα−ヒドロキシメチルアクリレート、プロピルα−ヒドロキシメチルアクリレート、及びブチルα−ヒドロキシメチルアクリレートからなるグループから選択され、芳香族ビニル化合物は、２）スチレン、α−メチルスチレン、（ｏ，ｍ，ｐ）−ビニルトルエン、（ｏ，ｍ，ｐ）−メトキシスチレン、及び（ｏ，ｍ，ｐ）−クロロスチレンからなるグループから選択され、不飽和エーテルは、３）アリルグリシジルエーテルからなるグループから選択され、不飽和イミドは、４）Ｎ−フェニルマレイミド、Ｎ−（４−クロロフェニル）マレイミド、Ｎ−（４−ヒドロキシフェニル）マレイミド、及びＮ−シクロヘキシルマレイミドからなるグループから選択され、無水マレイン酸は、５）メチル無水マレイン酸である。
【誤訳訂正５】
【訂正対象書類名】明細書
【訂正対象項目名】００１４
【訂正方法】変更
【訂正の内容】
【００１４】
好適な実施形態では、式２の構造を有する少なくとも１つの第２のモノマーは、ヒドロキシエチル（メタ）アクリレート、２−ヒドロキシプロピル（メタ）アクリレート、２−ヒドロキシ−３−クロロプロピル（メタ）アクリレート、及び４−ヒドロキシブチル（メタ）アクリレートからなるグループから選ばれる。
【誤訳訂正６】
【訂正対象書類名】明細書
【訂正対象項目名】００１５
【訂正方法】変更
【訂正の内容】
【００１５】
本発明の他の側面によれば、フォトレジスト組成物が提供される。フォトレジスト組成物は、上記した本発明の第一の側面又は第二の側面によって表されるモノマーを含むバインダ樹脂、分散剤、および、顔料を含む色分散と、アルカリ溶解性の樹脂バインダと、エチレン性不飽和二重結合を有する多官能性モノマーと、光重合開始剤と、溶媒と、を含む。
【誤訳訂正７】
【訂正対象書類名】明細書
【訂正対象項目名】００１７
【訂正方法】変更
【訂正の内容】
【００１７】
好適な実施形態では、少なくとも１つのアルカリ溶解性樹脂バインダは、１）ベンジル（メタ）アクリレート、メチル（メタ）アクリレート、エチル（メタ）アクリレート、ブチル（メタ）アクリレート、ジメチルアミノエチル（メタ）アクリレート、イソブチル（メタ）アクリレート、ｔ−ブチル（メタ）アクリレート、シクロヘキシル（メタ）アクリレート、イソボニル（メタ）アクリレート、エチルヘキシル（メタ）アクリレート、２−フェノキシエチル（メタ）アクリレート、テトラヒドロフルフリル（メタ）アクリレート、ヒドロキシエチル（メタ）アクリレート、２−ヒドロキシプロピル（メタ）アクリレート、２−ヒドロキシ−３−クロロプロピル（メタ）アクリレート、４−ヒドロキシブチル（メタ）アクリレート、アシルオクチルオキシ−２−ヒドロキシプロピル（メタ）アクリレート、グリセロール（メタ）アクリレート、２−メトキシエチル（メタ）アクリレート、３−メトキシブチル(メタ）アクリレート、エトキシジエチレングリコール（メタ）アクリレート、メトキシトリエチレングリコール（メタ）アクリレート、メトキシトリプロピレングリコール（メタ）アクリレート、ポリ（エチレングリコール）メチルエーテル（メタ）アクリレート、フェノキシジエチレングリコール（メタ）アクリレート、ｐ−ノニルフェノキシポリエチレングリコール（メタ）アクリレート、ｐ−ノニルフェノキシポリプロピレングリコール（メタ）アクリレート、グリシジル（メタ）アクリレート、テトラフルオロプロピル（メタ）アクリレート、１，１，１，３，３，３−ヘキサフルオロイソプロピル（メタ）アクリレート、オクタフルオロペンチル（メタ）アクリレート、ヘプタデカフルオロデシル（メタ）アクリレート、トリブロモフェニル（メタ）アクリレート、ジシクロペンタニルメタクリレート、ジシクロペンテニルメタクリレート、ジシクロペンテニルオキシエチルアクリレート、イソボニルメタクリレート、アダマンチルメタクリレート、メチルα−ヒドロキシメチルアクリレート、エチルα−ヒドロキシメチルアクリレート、プロピルα−ヒドロキシメチルアクリレート、ブチルα−ヒドロキシメチルアクリレートの不飽和カルボン酸エステル、２）スチレン、α−メチルスチレン、（ｏ，ｍ，ｐ）−ビニルトルエン、（ｏ，ｍ，ｐ）−メトキシスチレン、（ｏ，ｍ，ｐ）−クロロスチレン、の芳香族ビニル化合物、３）ビニルメチルエーテル、ビニルエチルエーテル、アリルグリシジルエーテルの不飽和エーテル、４）Ｎ−フェニルマレイミド、Ｎ−（４−クロロフェニル）マレイミド、Ｎ−（４−ヒドロキシフェニル）マレイミド、Ｎ−シクロヘキシルマレイミドの不飽和イミド、５）メチル無水マレイン酸の無水マレイン酸、からなるグループから選ばれる一種以上の技術的強度を提供するモノマーと、６）（メタ）アクリル酸、クロトン酸、イタコン酸、マレイン酸、フマル酸、モノメチルマレイン酸、５−ノルボルネン−２−カルボキシル酸、モノ−２−（（メタ）アクリロイルオキシ）エチルフタル酸、モノ−２−（メタ）アクリロイルオキシ）エチルコハク酸、および、ω−カルボキシポリカプロラクトンモノ（メタ）アクリレートからなるグループから選ばれる一種以上のアルカリ溶解��を提供するモノマーと、からなる、一種以上のバインダである。
【誤訳訂正８】
【訂正対象書類名】明細書
【訂正対象項目名】００１８
【訂正方法】削除
【訂正の内容】
【誤訳訂正９】
【訂正対象書類名】明細書
【訂正対象項目名】００１９
【訂正方法】変更
【訂正の内容】
【００１９】
好適な実施形態では、少なくとも１つの前記多官能性モノマーは、さらに重合することが可能な少なくとも１つの不飽和ラジカルを有する沸点が１００℃以上の化合物と、カプロラクトンが導入された官能性モノマーと、ビスフェノールＡ誘導体のエポキシアクリレートと、ノボラック−エポキシアクリレートと、ウレタン系多官能性アクリレートと、から選ばれる。
【誤訳訂正１０】
【訂正対象書類名】明細書
【訂正対象項目名】００２１
【訂正方法】変更
【訂正の内容】
【００２１】
好適な実施形態では、光重合開始剤は、光架橋促進剤および硬化剤から選ばれる少なくともいずれかをさらに含む。
【誤訳訂正１１】
【訂正対象書類名】明細書
【訂正対象項目名】００２２
【訂正方法】変更
【訂正の内容】
【００２２】
好適な実施形態では、分散剤、付着促進剤、抗酸化剤、紫外線吸収剤、熱重合防止剤、均染剤からなるグループから選ばれる少なくとも１つの添加剤をさらに含む。
【誤訳訂正１２】
【訂正対象書類名】明細書
【訂正対象項目名】００４５
【訂正方法】変更
【訂正の内容】
【００４５】
さらに、アルカリ溶解性を提供するモノマーは、好ましくは、（メタ）アクリル酸、クロトン酸、イタコン酸、マレイン酸、フマル酸、モノメチルマレイン酸、５−ノルボルネン−２−カルボキシル酸、モノ−２−（（メタ）アクリロイルオキシ）エチルフタル酸、モノ−２−（メタ）アクリロイルオキシ）エチルコハク酸、および、ω−カルボキシポリカプロラクトンモノ（メタ）アクリレートからなるグループから選ばれる少なくとも１つを好ましくは用いてよい。しかしながら、本発明はこれらに限定されない。さらに、以下の式５によって選ばれるバインダが用いられてよい。
【誤訳訂正１３】
【訂正対象書類名】明細書
【訂正対象項目名】００８９
【訂正方法】変更
【訂正の内容】
【００８９】
比較例３
（フォトレジスト組成物１０の調製）  フォトレジスト組成物１０は、以下の記載事項以外は比較例２と同じ方法によって生成する；ベンジルメタクリレート／スチレン／ヒドロキシエチルメタクリレート／無水コハク酸添加ヒドロキシエチルメタクリレート／グリシジルメタクリレート添加無水コハク酸添加ヒドロキシエチルメタクリレート（モル比：２０／２０／１０／３０／２０、酸価：７８、Ｍｗ＝１８，０００）をアルカリ溶解性樹脂バインダとして用いる。